(57)【特許請求の範囲】
【請求項１】
ハロゲン化ブチルゴムの含有量が７０〜１００重量％および天然ゴムの含有量が３０〜０重量％であるゴム成分１００重量部に対して、
混合樹脂を４〜６重量部、および
フェノール性粘着樹脂を１．５〜２．５重量部配合する空気入りタイヤ用ゴム組成物であって、
前記空気入りタイヤ用ゴム組成物の未加硫ゴムの１３０℃で測定されるムーニー粘度が４５以上である空気入りタイヤ用ゴム組成物からなるインナーライナーを有する空気入りタイヤであるとともに、仕上がったタイヤのショルダー部のブチルゴムゲージの平均値および標準偏差が、
（ブチルゴムゲージの標準偏差）／（ブチルゴムゲージの平均値）≦０．０６０
を満たす空気入りタイヤ。
【請求項２】
ハロゲン化ブチルゴムの含有量が６０〜１００重量％、天然ゴムの含有量が２０〜０重量％および再生ブチルゴム２０〜０重量％であるゴム成分１００重量部に対して、
混合樹脂を４〜６重量部、および
フェノール系粘着樹脂を１．５〜２．５重量部配合する空気入りタイヤ用ゴム組成物であって、
前記空気入りタイヤ用ゴム組成物の未加硫ゴムの１３０℃で測定されるムーニー粘度が４５以上である空気入りタイヤ用ゴム組成物からなるインナーライナーを有する空気入りタイヤであるとともに、仕上がったタイヤのショルダー部のブチルゴムゲージの平均値および標準偏差が、
（ブチルゴムゲージの標準偏差）／（ブチルゴムゲージの平均値）≦０．０６０
を満たす空気入りタイヤ。
【発明の詳細な説明】
【技術分野】
【０００１】
本発明は、空気入りタイヤに関する。
【背景技術】
【０００２】
一般にインナーライナーに用いるゴム組成物には耐空気透過性の改善が図られている。
【０００３】
従来、タイヤのインナーライナー製造に使用されるゴム組成物（インナーライナー用ゴム組成物）には、空気を透過しにくいブチルゴムや塩素化ブチルゴムなどのブチル系ゴムが用いられている。
【０００４】
しかし、耐空気透過性を改善させる目的でブチルゴムゲージを厚くすることが考えられるが、使用するハロゲン化ブチルゴムは高価であるため、大量に用いるとタイヤの生産コストが増大してしまうし、タイヤの軽量化が図れない。また、ブチルゴムゲージを厚くしても仕上がりのゴムゲージのバラツキが大きいと、ゴムゲージが最も薄い部分から空気が抜けてしまう可能性も生じる。
【０００５】
特許文献１には、タイヤ製造工程において粘度を低下させることなく、インナーライナーのゴムゲージを薄く保持することでタイヤを軽量化することを目的として、ゴム成分としてハロゲン化ブチルゴムを特定量用い、酸化亜鉛を分割して混練りすることにより得られたインナーライナーに用いることができるゴム組成物が開示されている。しかし、ゴム組成物のムーニー粘度をコントロールし、最もゲージが必要とされる部位に所定のゲージを保持する点については、改善の余地がある。
【０００６】
特許文献２には、タイヤ用ゴム組成物製造時における加工性を向上させ、得られたタイヤ用ゴム組成物をインナーライナーに用いることで耐空気透過性および耐亀裂成長性能を維持したタイヤを提供することを目的として、天然ゴムおよび／またはその変性物からなるゴム成分に、シリカ、炭酸カルシウムおよびカーボンブラックを特定量配合したインナーライナーに用いることができるゴム組成物が開示されている。しかし、ムーニー粘度が高すぎて、通常のタイヤに使用できない点については改善の余地がある。
【０００７】
特許文献３には、タイヤの転がり抵抗性能を向上させ、加工性を向上させることを目的として、天然ゴムからなるゴム成分、ＢＥＴ比表面積（窒素吸着比表面積）の低いシリカおよびカーボンブラックを含有したインナーライナーに用いることができるゴム組成物が開示されている。しかし、同じくムーニー粘度が高すぎて、通常のタイヤに使用できない点については、改善の余地がある。
【０００８】
【特許文献１】特開２００５−２６４１１４号公報
【特許文献２】特開２００６−８９５２６号公報
【特許文献３】特開２００６−２４９１４７号公報
【発明の開示】
【発明が解決しようとする課題】
【０００９】
本発明は、タイヤに成型したときに、ブチルゴムゲージのバラツキを低減できる手法、つまり未加硫ゴム特性をコントロールすることで、ブチルゴムゲージの均一性を改善し、耐空気透過性（空気保持性）が良好であるゴム組成物およびそれからなるインナーライナーを有するタイヤを提供することを目的とする。
【課題を解決するための手段】
【００１０】
本発明は、ブチル系ゴムを含む空気入りタイヤ用ゴム組成物の未加硫ゴムの１３０℃で測定されるムーニー粘度が４５以上である空気入りタイヤ用ゴム組成物からなるインナーライナーを有する空気入りタイヤであるとともに、仕上がったタイヤのショルダー部のブチルゴムゲージの平均値および標準偏差が、
（ブチルゴムゲージの標準偏差）／（ブチルゴムゲージの平均値）≦０．０６０
を満たす空気入りタイヤに関する。
【００１１】
空気入りタイヤ用ゴム組成物のゴム成分は、ハロゲン化ブチルゴムの含有量が８０重量％以上であり天然ゴムの含有量が２０重量％以下であることが好ましい。
【００１２】
空気入りタイヤ用ゴム組成物のゴム成分は、ハロゲン化ブチルゴムの含有量が６０重量％以上、再生ブチルゴムの含有量が２０重量％以下、および天然ゴムの含有量が２０重量％以下であることが好ましい。
【発明の効果】
【００１３】
本発明によれば、ブチル系ゴムを含む空気入りタイヤ用ゴム組成物の未加硫ゴムの１３０℃で測定されるムーニー粘度が４５以上であるゴム組成物を用いて、タイヤに成型したときに、ブチルゴムゲージのバラツキを低減できる手法、つまり未加硫ゴム特性をコントロールすることで、ブチルゴムゲージの均一性を改善し、耐空気透過性（空気保持性）が良好であるゴム組成物およびそれからなるインナーライナーを有するタイヤを提供することができる。
【発明を実施するための最良の形態】
【００１４】
本発明の空気入りタイヤ用ゴム組成物は、ブチル系ゴムを含む空気入りタイヤ用ゴム組成物の未加硫ゴムの１３０℃で測定されるムーニー粘度が４５以上であるゴム組成物からなる。
【００１５】
本発明の空気入りタイヤ用ゴム組成物に用いるゴム成分としては、ブチル系ゴムを用いることができる。
【００１６】
ブチル系ゴムとしては、たとえば、ブチルゴム（ＩＩＲ）、ハロゲン化ブチルゴム（Ｘ−ＩＩＲ）などがあげられ、これらのブチル系ゴムはとくに制限はなく、単独で用いてもよく、２種以上を組み合わせて用いてもよい。
【００１７】
また、本発明の空気入りタイヤ用ゴム組成物に用いるゴム成分として、ジエン系ゴムを配合してもよい。
【００１８】
ジエン系ゴムとしては、たとえば、天然ゴム（ＮＲ）、イソプレンゴム（ＩＲ）、ブタジエンゴム（ＢＲ）、スチレンブタジエンゴム（ＳＢＲ）、エチレンプロピレンジエンゴム（ＥＰＤＭ）などがあげられ、これらのジエン系ゴムはとくに制限はなく、単独で用いてもよく、２種以上を組み合わせて用いてもよい。これらのジエン系ゴムは単独で用いてもよく、２種以上を組み合わせて用いてもよい。
【００１９】
なかでも、インスレーションとの粘着、共架橋の理由から、ブチル系ゴムとしてはＸ−ＩＩＲを、ジエン系ゴムとしてはＮＲを用いることが好ましい。
【００２０】
耐空気透過性を向上させることができるという理由から、ゴム成分中におけるハロゲン化ブチルゴム（Ｘ−ＩＩＲ）の含有量は、７０〜１００重量％が好ましく、７５〜１００重量％がより好ましく、８０〜１００重量％がさらに好ましい。また、ブチル系ゴムとＮＲを併用する場合、タイヤの他の部材（例えばインスレーション等）を構成するゴム成分との接着性を高めるため、ゴム成分中における天然ゴム（ＮＲ）の含有量は、３０〜０重量％が好ましく、２５〜０重量％がより好ましく、２０〜０重量％がさらに好ましい。
【００２１】
天然ゴム（ＮＲ）としては、ＴＳＲ、ＲＳＳ♯３などタイヤ工業において一般的なものを使用することができる。
【００２２】
ハロゲン化ブチルゴム（Ｘ−ＩＩＲ）としては、塩素化ブチルゴム（Ｃｌ−ＩＩＲ）、臭素化ブチルゴム（Ｂｒ−ＩＩＲ）、フッ素化ブチルゴム（Ｆ−ＩＩＲ）、ヨウ素化ブチルゴム（Ｉ−ＩＩＲ）などがあげられ、塩素化ブチルゴム（Ｃｌ−ＩＩＲ）が好ましい。
【００２３】
塩素化ブチルゴム（Ｃｌ−ＩＩＲ）としては、エクソン化学（株）製のクロロブチルゴム１０６８、エクソン化学（株）製のクロロブチルゴム１０６６、ランクセス（株）製のクロロブチル１２４０などがあげられる。
【００２４】
本発明の空気入りタイヤ用ゴム組成物に用いるゴム成分として、ハロゲン化ブチルゴムおよび天然ゴムに加えて、再生ブチルゴムを用いることができる。
【００２５】
本発明で使用する再生ブチルゴムとは、タイヤのチューブやタイヤ製造時に使用するブラダー等のブチルゴムを多く含むゴム製品を原料としこれを粉砕したもの、またはこの粉砕物を、加熱・加圧したものをいい、ゴム成分の架橋結合を切断（脱硫処理）し再加硫可能としたものを含む。一般的に、再生ブチルは５０重量％以上のブチルゴムを含む。
【００２６】
再生ブチルゴムとしては、たとえば、村岡ゴム（株）製のチューブ再生ゴム、ＵＳＳ東洋（株）製のブラダー再生ゴムなどがあげられる。村岡ゴム（株）製のチューブ再生ゴムは、チューブ用ブチルゴムを加圧条件下で加熱処理して製造された再生ゴムである。ＵＳＳ東洋（株）製のブラダー再生ゴムとは、押し出し機粉砕によって得られるものである。これらの再生ブチルゴムは、単独で用いてもよく、２種以上を組み合わせて用いてもよい。
【００２７】
本発明では、資源の再利用の観点から、ゴム成分としてブチル系ゴムおよびＮＲに加えて再生ブチルゴムを併用することが好ましい。
【００２８】
ブチル系ゴムおよびＮＲに加えて再生ブチルゴムを併用する場合、再生ブチルゴムはハロゲン化されていないブチルゴム（レギュラーブチルゴム）の含有率が高いため、ブチル系ゴムとして、レギュラーブチルゴムと比べて耐空気透過性が高く加硫速度が速いハロゲン化ブチルゴムを用いることが好ましい。ゴム成分中におけるハロゲン化ブチルゴム（Ｘ−ＩＩＲ）の含有量は、６０〜１００重量％が好ましく、７０〜１００重量％がより好ましく、８０〜１００重量％がさらに好ましい。また、ブチル系ゴムおよびＮＲに加えて再生ブチルゴムを併用する場合、タイヤの他の部材（例えばインスレーション等）を構成するゴム成分との接着性を高めることができるという理由から、ゴム成分中における天然ゴム（ＮＲ）の含有量は、２０〜０重量％が好ましく、１５〜０重量％がより好ましく、１０〜０重量％がさらに好ましい。また、ブチル系ゴムおよびＮＲに加えて再生ブチルゴムを併用する場合、耐空気透過性および加硫速度を維持するため、ゴム成分中における再生ブチルゴムの含有量は、２０〜０重量％が好ましく、１５〜０重量％がより好ましく、１０〜０重量％がさらに好ましい。
【００２９】
本発明のゴム組成物には、前記ゴム成分以外に、従来タイヤ工業で配合される配合剤、たとえば、カーボンブラック、シリカ、炭酸カルシウム、タルク、クレーなどの補強用充填剤、オイル、粘着付与樹脂（粘着付与レジン）、均質化剤、各種老化防止剤、ワックス、ステアリン酸、酸化亜鉛、硫黄などの加硫剤、各種加硫促進剤などを必要に応じて適宜配合することができる。
【００３０】
補強用充填剤としてはカーボンブラックまたは炭酸カルシウムを用いることが好ましく、これらの補強用充填剤は単独で用いてもよく、２種以上を組み合わせて用いてもよい。
【００３１】
カーボンブラックとしては、とくに制限はなく、従来からタイヤ工業で使用されるものを使用することができ、たとえば新日鉄化学（株）製のニテロン５５Ｕなどがある。
【００３２】
カーボンブラックの含有量は、ゴム組成物の強度を上げることができるという理由から、ゴム成分１００重量部に対して、５０〜８０重量部が好ましく、６０〜７０重量部がより好ましい。
【００３３】
炭酸カルシウムとしては、とくに制限はなく、従来からタイヤ工業で使用されるものを使用することができ、たとえば常陸大理石（株）製のＨＴＯ−１２などがある。
【００３４】
炭酸カルシウムの含有量は、ゴム組成物の単価を下げることができるという理由から、ゴム成分１００重量部に対して、１０〜３０重量部が好ましく、１５〜２５重量部がより好ましい。
【００３５】
プロセスオイルとしては、具体的にパラフィン系プロセスオイル、ナフテン系プロセスオイル、芳香族系プロセスオイルなどを用いることができ、たとえば出光興産（株）製のダイアナプロセスＰＡ３２、株式会社ジャパンエナジー（ＪＯＭＯ）製のプロセス２００などがある。これらのプロセスオイルは単独で用いてもよく、２種以上を組み合わせて用いてもよい。
【００３６】
プロセスオイルの含有量は、ゴムの加工性を向上させることができるという理由から、ゴム成分１００重量部に対して、５〜３０重量部が好ましく、１０〜１５重量部がより好ましい。
【００３７】
本発明では、均質化剤（例えば市販の混合樹脂）を用いることができる。
【００３８】
混合樹脂とは、２種以上の樹脂の混合物のことをいう。混合樹脂に使用する樹脂としては、たとえば、クロマン樹脂、イエデン樹脂、クロマンイエデン樹脂などの芳香族炭化水素系樹脂、Ｃ5、Ｃ8、Ｃ9などの脂肪族炭化水素系樹脂などがあげられ、これらのなかから２種以上を選択して混合したものを使用することができる。なかでも、芳香族炭化水素系樹脂と脂肪族炭化水素系樹脂との組み合わせが好ましく、高分子芳香族炭化水素樹脂と脂肪族炭化水素樹脂との組み合わせがより好ましい。
【００３９】
混合樹脂としては、具体的には、ストラクトール社製のストラクトール４０ＭＳ、ラインケミー社（Ｒｈｅｉｎ  Ｃｈｅｍｉｅ  Ｃｏｒｐ．）のレノジン１４５Ａ、フローポリマー社（Ｆｌｏｗ  Ｐｏｌｙｍｅｒｓ  Ｉｎｃ．）のプロミックス４００などがあげられる。
【００４０】
混合樹脂の配合量は、ゴムの均質性を向上させ、耐空気透過性を向上させることができるという理由から、ゴム成分１００重量部に対して、３〜８重量部が好ましく、４〜６重量部がより好ましい。
【００４１】
本発明では、加硫前のゴム成分の粘着性を向上させるため、粘着性樹脂としてフェノール性樹脂を用いることができる。フェノール性粘着樹脂としては、具体的には、スケネクタディ製のＳＰ１０６８レジンがあげられる。
【００４２】
フェノール性粘着樹脂の配合量は、ゴムの粘着性を向上させることができるという理由から、ゴム成分１００重量部に対して、１．０〜４．０重量部が好ましく、１．５〜２．５重量部がより好ましい。
【００４３】
図１は、本発明の空気入りタイヤ用ゴム組成物からなるインナーライナーを有する空気入りタイヤにおいて、仕上がったタイヤのショルダー部のブチルゴムゲージを説明する概略部分断面図である。
【００４４】
図１では、本発明の空気入りタイヤにおいて、トレッド１、第１ベルト２、第２ベルト３、カーカス４、インナーライナー５、サイドウォール６、クリンチエイペックス７、ビードエイペックス８、ビードコア９の各部材を模式的に示しており、本願で測定するタイヤのショルダー部ＡのブチルゴムゲージＢを示した図である。
【００４５】
また、図２は、本発明の空気入りタイヤ用ゴム組成物からなるインナーライナーを有する空気入りタイヤにおいて、本発明でいうブチルゴムゲージの平均値を計算するときの、タイヤのショルダー部のブチルゲージをタイヤ周上８ヵ所のデータを採取することを説明する概略一部切欠斜視図である。
【００４６】
図２では、本発明の空気入りタイヤにおいて、トレッド１１、第１ベルト１２、第２ベルト１３、カーカス１４、インナーライナー１５の各部材を模式的に示しており、本願で測定するタイヤのショルダー部ＡのブチルゴムゲージＢと、測定箇所（ａ〜ｈ点）を示した図である。
【００４７】
本発明の空気入りタイヤを構成するインナーライナーはブチル系ゴムを配合する空気入りタイヤ用ゴム組成物からなるので、図１および２に示すように、本発明では空気入りタイヤにおけるインナーライナーの厚さをブチルゴムゲージという。
【００４８】
また、本発明の空気入りタイヤ用ゴム組成物からなるインナーライナーを有する空気入りタイヤにおいて、ブチルゴムゲージ（ｍｍ）の平均値を［ａ］、ブチルゴムゲージの標準偏差（ｍｍ）を［ｂ］とすると、仕上がったタイヤのショルダー部のブチルゴムゲージの平均値［ａ］および標準偏差［ｂ］が、
［ｂ］／［ａ］≦０．０６０
を満たすことが必要であり、
［ｂ］／［ａ］≦０．０４５
を満たすことがより好ましい。
【００４９】
ブチルゴムゲージ（ｍｍ）の平均値［ａ］およびブチルゴムゲージの標準偏差（ｍｍ）［ｂ］について、以下（１）〜（４）に詳細に説明する。
【００５０】
（１）ブチルゴムゲージ（ｍｍ）
本発明でいうブチルゴムゲージとは、空気入りタイヤにおけるインナーライナーの厚さを意味し、通常は、０．２５〜１．５０ｍｍである。
【００５１】
（２）ブチルゴムゲージ（ｍｍ）の平均値［ａ］
本発明でいうブチルゴムゲージ（ｍｍ）の平均値［ａ］とは、タイヤのショルダー部のゲージをタイヤ周上８ヵ所のデータを採取し、その総和をサンプル数（Ｎ数）で割った値を意味する。
【００５２】
平均値［ａ］を測定するタイヤの箇所は、タイヤのショルダー部である。
【００５３】
（３）ブチルゴムゲージ（ｍｍ）の標準偏差［ｂ］
本発明でいうブチルゴムゲージ（ｍｍ）の標準偏差［ｂ］とは、個々の測定値を平均値から差し引き、その絶対値を総和し、(測定個数−１)で除した値を意味する。
【００５４】
（４）［ｂ］／［ａ］
本発明でいう（ブチルゴムゲージ（ｍｍ）の標準偏差／ブチルゴムゲージ（ｍｍ）の平均値）、つまり［ｂ］／［ａ］とは、ブチルゴムゲージの変動係数であり、ブチルゴムゲージの厚みのバラツキ状況を意味する。
【００５５】
空気入りタイヤにおいては、内圧保持性を維持させなければならないという理由から、インナーライナーにおいてブチルゴムゲージの仕上がりのバラツキを低減させることが好ましい。空気入りタイヤのインナーライナーにおいて、ブチルゴムゲージの仕上がりにバラツキが多いと、薄い部分から空気が抜けて早期に内圧が低下する傾向がある。
【００５６】
本発明でいう空気入りタイヤのインナーライナーにおいて、ブチルゴムゲージの仕上がりのバラツキが低減されているとは、
［ｂ］／［ａ］
の値が小さいことを意味し、本発明では、［ｂ］／［ａ］の値が０．０６０以下であることを、ブチルゴムゲージの仕上がりのバラツキが低減しているという。［ｂ］／［ａ］は、タイヤのインナーライナーのブチルゴムゲージのバラツキを低減させなければならないという理由から、０．０６０以下であることが必要であり、０．０５０以下がより好ましい。
【００５７】
なお、本発明でいう［ｂ］／［ａ］の値は、ブチルゴムゲージの仕上がりのバラツキを示しているので、［ｂ］／［ａ］の値は０（つまり、バラツキがないことを示す）であってもよい。
【００５８】
そして、本発明でいう空気入りタイヤのインナーライナーにおいて、ブチルゴムゲージの仕上がりのバラツキを低減させるためには、（１）未加硫ゴムのムーニー粘度（ＭＬ1+4、１３０℃）を特定の値にコントロールすることが必要である。また、以下に説明する（２）ハロゲン化ブチルゴム、（３）混合樹脂または（４）未加硫ゴムの特性をコントロールすることによっても、本発明でいう空気入りタイヤのインナーライナーにおいて、ブチルゴムゲージの仕上がりのバラツキを低減させることが可能である。
【００５９】
（１）未加硫ゴムのムーニー粘度
未加硫ゴムのムーニー粘度（ＭＬ1+4、１３０℃）を高めにコントロールすることで、加硫工程時のゴム流れを抑制し、プレス内圧付加時にあっても、タイヤのショルダー部にゴムが残り、ブチルゴムゲージの仕上がりのバラツキを低減させることができる。
【００６０】
本発明でいう空気入りタイヤのインナーライナーにおいて、ブチルゴムゲージの仕上がりのバラツキを低減させるためには、タイヤのショルダー部のゴム残りゲージを残すという理由から、（１）未加硫ゴムのムーニー粘度（ＭＬ1+4、１３０℃）が４５〜５５であることが必要であり、４５〜５０であることが好ましい。
【００６１】
空気入りタイヤのインナーライナーにおいて、タイヤのショルダー部が最もゴムが残りにくく、またタイヤのショルダー部が最も薄くなりやすい。そして、空気入りタイヤのインナーライナーは、最も薄い箇所から選択的に空気が抜けやすい。つまり、空気入りタイヤのインナーライナーにおいて、タイヤのショルダー部のゴム残りゲージを残すことで、局部的に薄いところを作らないことが重要である。
【００６２】
（２）ハロゲン化ブチルゴム
ハロゲン化ブチルゴムについては、高粘度のＨＴ−１０６８（クロロブチルゴム１０６８）の方が低粘度のＨＴ−１０６６（クロロブチルゴム１０６６）よりも、配合ゴムの粘度を高く保てるのでブチルゴムゲージの仕上がりのバラツキを低減させることができる。
【００６３】
（３）混合樹脂
混合樹脂は、オイルと置換することによって、配合物の粘度を高くすることによってもブチルゴムゲージの仕上がりのバラツキを低減させることが可能である。
【００６４】
（４）未加硫ゴムの特性をコントロール
配合物のスコーチを早めることによってもブチルゴムゲージの仕上がりのバラツキを低減させることが可能である。
【００６５】
本発明は、空気入りタイヤのブチルゴムゲージを上げるとタイヤの耐空気透過性（空気保持性）は改善されるが、空気入りタイヤの重量が重くなるという二律背反の関係をバランスよく改善したものである。そして、本発明は、空気入りタイヤのブチルゴムゲージのバラツキを抑える（ブチルゴムゲージを均一にする）ことで、空気入りタイヤにおけるインナーライナーにおいて、局部的に薄い箇所を無くし、タイヤの重量が重くならないように改善したものである。
【００６６】
本発明のゴム組成物は、一般的な方法で製造される。すなわち、バンバリーミキサーやニーダー、オープンロールなどでゴム成分などの前記配合剤を混練りし、その後加硫することにより、本発明のゴム組成物を製造することができる。
【００６７】
本発明のゴム組成物は、空気（内圧）保持性を高めることができるという理由から、タイヤ部材のなかでもインナーライナーとして使用することが好ましい。
【００６８】
本発明の空気入りタイヤは、本発明のゴム組成物を用いて、通常の方法により製造することができる。すなわち、必要に応じて前記配合剤を配合した本発明のゴム組成物を未加硫の状態で、たとえばインナーライナーの形状に成形し、タイヤ成型機上で他のタイヤ部材とともに貼り合わせ、未加硫タイヤを形成する。この未加硫タイヤを加硫機中で加熱加圧することにより、本発明の空気入りタイヤを製造することができる。
【実施例】
【００６９】
実施例にもとづいて本発明を詳細に説明するが、本発明はこれらのみに限定されるものではない。
【００７０】
実施例において使用した各種薬品を以下に記載する。
天然ゴム（ＮＲ）：ＴＳＲ
ハロゲン化ブチルゴムＡ（Ｘ−ＩＩＲ−Ａ）：エクソン化学（株）製のクロロブチルゴム１０６８（１２５℃におけるムーニー粘度ＭＬ（１＋８）：５０±５）
ハロゲン化ブチルゴムＢ（Ｘ−ＩＩＲ−Ｂ）：エクソン化学（株）製のクロロブチルゴム１０６６（１２５℃におけるムーニー粘度ＭＬ（１＋８）：３８±４）
チューブ再生ブチルゴム：村岡ゴム工業（株）製のブチルチューブ由来の再生ゴム（ブチルゴム、加圧条件下で加熱処理されたもの）
ブラダー再生ブチルゴム：ＵＳＳ東洋（株）製のブラダー由来の再生ゴム（押出機により粉砕されたもの）
カーボンブラック：新日鉄化学（株）製のニテロン５５Ｕ
プロセスオイル：出光興産（株）製のダイアナプロセスＰＡ３２
フェノール性粘着樹脂：スケネクタディ製のＳＰ１０６８レジン
混合樹脂：シルアンドザイラリー社製のストラクトール４０ＭＳ（粘着付与樹脂としてフェノール性粘着樹脂を含まない。）
ステアリン酸：日本油脂（株）製のステアリン酸「椿」
酸化亜鉛：三井金属鉱業（株）製の酸化亜鉛３号
粉末硫黄：細井化学工業（株）製のＨＫ２００−５（５％オイル処理）
加硫促進剤ＭＢＴＳ：大内新興化学工業（株）製のノクセラーＭＢＴＳ（ジベンゾチアジルジスルフィド）
【００７１】
実施例１および比較例１〜３
（未加硫ゴムの作製）
表１に記載する硫黄および加硫促進剤以外の前記各種薬品を（株）神戸製鋼所製の１．７Ｌバンバリーにて１５０℃で３分間混練りした後、さらに硫黄および加硫促進剤を配合して、オープンロールにて９０℃で２分間混練りし、未加硫ゴム（配合物Ａ〜Ｄ）を得た。得られた未加硫ゴムを、以下の測定に用いた。
【００７２】
【表１】
0004291399.tif 000002
【００７３】
実施例２および３
（未加硫ゴムの作製）
表２に記載する硫黄および加硫促進剤以外の前記各種薬品を（株）神戸製鋼所製の１．７Ｌバンバリーにて１５０℃で３分間混練りした後、さらに硫黄および加硫促進剤を配合して、オープンロールにて９０℃で２分間混練りし、未加硫ゴム（配合物ＥおよびＦ）を得た。得られた未加硫ゴムを、以下の測定に用いた。
【００７４】
【表２】
0004291399.tif 000003
【００７５】
＜ムーニー粘度指数＞
ＪＩＳ  Ｋ６３００に準じて、１３０℃における未加硫ゴムのムーニー粘度（ＭＬ１＋４）を測定した。ムーニー粘度の値が小さいほど粘度が低く、ムーニー粘度の値が大きいほど粘度が高いことを示す。
【００７６】
（空気入りタイヤの製造）
前記未加硫ゴム（配合物Ａ〜Ｆ）をインナーライナーの形状に成形し、それを他のタイヤ部材と貼りあわせて１５０℃で３０分の条件にて加硫することにより空気入りタイヤ（タイヤサイズ２１５／４５Ｒ１７）を製造した。
【００７７】
未加硫ゴム（配合物Ａ〜Ｆ）のそれぞれについて、タイヤを６本製造した。
【００７８】
＜仕上がりタイヤのブチルゴムゲージ＞
配合物Ａを用いて製造したタイヤ６本についてタイヤを解体し、タイヤのショルダー部のブチルゴムゲージをタイヤ１本につき周上８ヵ所、合計４８ヵ所を万能投影機にて測定した。配合物Ｂ〜Ｆについても同様に測定した。
【００７９】
「タイヤのショルダー部のブチルゲージをタイヤ１本につき周上８ヵ所」とは、タイヤのショルダー部を周上に均等に選んで測定した８ヵ所（図２でいう測定箇所（ａ〜ｈ点）である）であり、各仕様各６本分において８ヵ所を決めた。
【００８０】
なお、表３および表４中の［ａ］：ブチルゴムゲージの平均値（ｍｍ）とは測定した４８ヵ所のゴムゲージの平均値である。配合物Ｂ〜Ｄについても同様にして測定した。
【００８１】
測定結果を表３および表４に示す。
【００８２】
【表３】
0004291399.tif 000004
【００８３】
【表４】
0004291399.tif 000005
【００８４】
また、ムーニー粘度とブチルゴムゲージ（ｍｍ）の標準偏差［ｂ］／ブチルゴムゲージ（ｍｍ）の平均値［ａ］との関係を表した結果を図３に示す。
【００８５】
＜耐空気透過性試験＞
前記未加硫ゴム（配合物Ａ〜Ｆ）を用いて製造したタイヤ６本について、インナーライナーの形状に成形し、それを他のタイヤ部材と貼りあわせて得られた空気入りタイヤを用いて、耐空気透過性試験を行った。
【００８６】
２１５／４５Ｒ１７サイズのタイヤを作製し、リム組みしたのち、内圧を２．５Ｍｐａに設定した。内圧封じ込めの条件で３ヵ月放置し、タイヤの内圧の低下を、タイヤ内圧低下率（％／月）として測定した。タイヤ内圧低下率（％／月）が小さいほど耐空気透過性に優れており、内圧保持性能が良好であることを示す。
【００８７】
測定結果を表５および表６に示す。
【００８８】
【表５】
0004291399.tif 000006
【００８９】
【表６】
0004291399.tif 000007
【００９０】
実施例１〜３では、耐空気透過試験において、タイヤ間のバラツキが小さく、最低でも２．５以上となっている。
【００９１】
比較例１では、同じく最低で２．５であるが、平均が２．７であり、その分タイヤ重量が重い。
【００９２】
比較例２では、同じく最低が２．６で良好だが、平均がさらに厚くタイヤ重量が重い。
【００９３】
比較例３では、同じく最低が２．７で良好だが、比較例２と同様である。
【図面の簡単な説明】
【００９４】
【図１】本発明の空気入りタイヤ用ゴム組成物からなるインナーライナーを有する空気入りタイヤにおいて、仕上がったタイヤのショルダー部のブチルゴムゲージを説明する概略部分断面図である。
【図２】本発明の空気入りタイヤ用ゴム組成物からなるインナーライナーを有する空気入りタイヤでおいて、本発明でいうブチルゴムゲージの平均値を計算する、タイヤのショルダー部のブチルゲージをタイヤ周上８ヵ所のデータを採取することを説明する概略一部切欠斜視図である。
【図３】ムーニー粘度とブチルゴムゲージ（ｍｍ）の標準偏差［ｂ］／ブチルゴムゲージ（ｍｍ）の平均値［ａ］との関係を表すグラフである。
【符号の説明】
【００９５】
１、１１  トレッド
２、１２  第１ベルト
３、１３  第２ベルト
４、１４  カーカス
５、１５  インナーライナー
６  サイドウォール
７  クリンチエイペックス
８  ビードエイペックス
９  ビードコア
Ａ  タイヤのショルダー部
Ｂ  ブチルゴムゲージ
ａ〜ｈ  タイヤ周上のショルダー部のブチルゲージ８ヵ所
【図１】
0004291399.tif 000008
【図２】
0004291399.tif 000009
【図３】
0004291399.tif 000010